(57)【要約】【課題】意匠性が維持された、かつ、活性度に優れた光触媒を固着した塗布物を製造できる塗布物の製造方法、および意匠性が維持された、かつ、活性度に優れた光触媒が固着した塗布物を提供する。【解決手段】基材にペルオキソ酸化チタンを塗布する塗布工程と、基材に塗布されたペルオキソ酸化チタンに紫外線を照射する紫外線照射工程とを備える塗布物の製造方法、および基材と、基材に塗布されたペルオキソ酸化チタンに紫外線が照射されて得られた塗布層とを備える塗布物。【選択図】図１
2015024356.tif 000002
【特許請求の範囲】
【請求項１】
基材にペルオキソ酸化チタンを塗布する塗布工程と、
基材に塗布されたペルオキソ酸化チタンに紫外線を照射する紫外線照射工程とを備える
塗布物の製造方法。
【請求項２】
前記塗布工程は、ペルオキソ酸化チタンと、銅含有物と、アルコール物質と、非イオン性界面活性剤とを含み、残部が水である塗布液を塗布する
請求項１に記載の塗布物の製造方法。
【請求項３】
前記銅含有物は酸化銅であり、前記アルコール物質はイソプロパノールである
請求項２に記載の塗布物の製造方法。
【請求項４】
前記塗布液の粘度は、３．０〜５．０ｍＰａ・ｓである
請求項２または請求項３に記載の塗布物の製造方法。
【請求項５】
前記塗布工程は、ペルオキソ酸化チタンと酸化チタン微粒子との混合物を塗布する
請求項１〜４のいずれか１つに記載の塗布物の製造方法。
【請求項６】
前記基材はステンレス鋼である
請求項１〜５のいずれか１つに記載の塗布物の製造方法。
【請求項７】
基材に、同基材との接着性を有するアモルファス酸化チタンを塗布する塗布工程と、
基材に塗布されたアモルファス酸化チタンに紫外線を照射する紫外線照射工程とを備える
塗布物の製造方法。
【請求項８】
基材と、
該基材に塗布されたペルオキソ酸化チタンに紫外線が照射されて得られた塗布層とを備える
塗布物。
【発明の詳細な説明】
【技術分野】
【０００１】
本発明は塗布物の製造方法および塗布物に関する。詳しくは、例えば、光触媒活性を有する塗布物の製造方法および光触媒活性を有する塗布物に係るものである。
【背景技術】
【０００２】
光触媒は、光を照射されることにより触媒作用を発揮する物質である。
また、代表的な光触媒活性物質として、酸化チタン（ＴｉＯ２）が知られている。
【０００３】
また、酸化チタン光触媒は有機物を分解するので、セルフクリーニング作用、消臭作用、抗菌作用などを発揮する。
しかし、酸化チタンが触媒作用を発揮するためには光を照射される必要があるため、対象物の表面に酸化チタンを配置していなければならない。
【０００４】
そのため、一般的に考えられるのは、酸化チタンを塗料として対象物の表面に塗布することである。
そして、酸化チタンを対象物の表面に塗布する場合、一般的に酸化チタンを表面に固着するためにバインダーが用いられている。
【０００５】
例えば特許文献１には、シリカ被覆酸化チタンゾルと、バインダーとして重合体エマルジョン粒子水分散体を含む光触媒塗料を、基材である黒色ガラス板上にスプレーコーティングし、加熱して乾燥することで光触媒塗膜を得た旨記載されている。
【先行技術文献】
【特許文献】
【０００６】
【特許文献１】特開２０１１−１１０４４２号公報
【発明の概要】
【発明が解決しようとする課題】
【０００７】
しかしながら、特許文献１に記載の方法では、加熱によって、基材である黒色ガラス板のガラス成分中のナトリウムが光触媒の酸化チタンと結合し、触媒活性度を低下させてしまうという問題があった。
【０００８】
また、基材がステンレス鋼板である場合には、触媒活性度の低下は抑制できるものの、加熱によって基材の色調が変化してしまい、意匠性を損ねてしまうという問題もあった。
【０００９】
本発明は、以上の点に鑑みて創案されたものであり、意匠性が維持された、かつ、活性度に優れた光触媒を固着した塗布物を製造できる塗布物の製造方法、および意匠性が維持された、かつ、活性度に優れた光触媒が固着した塗布物を提供することを目的とする。
【課題を解決するための手段】
【００１０】
上記の目的を達成するために、本発明の塗布物の製造方法は、基材にペルオキソ酸化チタンを塗布する塗布工程と、基材に塗布されたペルオキソ酸化チタンに紫外線を照射する紫外線照射工程とを備える。
【００１１】
ここで、基材にペルオキソ酸化チタンを塗布する塗布工程によって、基材にペルオキソ酸化チタンを接着させることができる。
また、基材に塗布されたペルオキソ酸化チタンに紫外線を照射する紫外線照射工程によって、ペルオキソ酸化チタンを結晶化して光触媒活性を発現させることができる。
なお、本明細書で言う「ペルオキソ酸化チタン」は、ペルオキソチタン酸と同一である。
【００１２】
また、本発明の塗布物の製造方法において、塗布工程は、ペルオキソ酸化チタンと、銅含有物と、アルコール物質と、非イオン性界面活性剤とを含み、残部が水である塗布液を塗布するものとすることができる。
【００１３】
この場合、ペルオキソ酸化チタンを含む塗布液を塗布することによって、ペルオキソ酸化チタンの塗布が容易になる。
また、塗布液が銅含有物を含むことによって、得られる塗布物の抗菌性と、アルカリ性の臭いを分解する能力とを高めることができる。
また、塗布液がアルコール物質と、非イオン性界面活性剤とを含むことによって、塗布液の塗れ性を向上させて超撥水性の基材にもペルオキソ酸化チタンを塗布できる。
【００１４】
また、銅含有物とアルコール物質を含む塗布液を塗布する場合、銅含有物は酸化銅であり、アルコール物質はイソプロパノールであるものとすることができる。
【００１５】
この場合、より一層、得られる塗布物の抗菌性と、アルカリ性の臭いを分解する能力とを高めることができる。
【００１６】
また、本発明の塗布物の製造方法において、塗布液の粘度は、３．０〜５．０ｍＰａ・ｓであるものとすることができる。
【００１７】
この場合、塗布液の粘度が３．０ｍＰａ・ｓ以上であることによって、塗布膜の膜切れを抑制しやすくなる。また、塗布液の粘度が５．０ｍＰａ・ｓ以下であることによって、塗りムラを抑制しやすくなる。
【００１８】
また、本発明の塗布物の製造方法において、塗布工程は、ペルオキソ酸化チタンと酸化チタン微粒子との混合物を塗布するものとすることができる。
【００１９】
この場合、得られる塗布物の酸化チタン光触媒の表面積を増やすことができ、光触媒活性をより大きくすることができる。
【００２０】
また、本発明の塗布物の製造方法において、基材はステンレス鋼であるものとすることができる。
【００２１】
この場合、基材の色調変化が特に起きにくく、得られる塗布物の意匠性を特に損ねにくい。
【００２２】
また、上記の目的を達成するために、本発明の塗布物の製造方法は、基材に、同基材との接着性を有するアモルファス酸化チタンを塗布する塗布工程と、基材に塗布されたアモルファス酸化チタンに紫外線を照射する紫外線照射工程とを備える。
【００２３】
ここで、基材に、基材との接着性を有するアモルファス酸化チタンを塗布する塗布工程によって、基材にアモルファス酸化チタンを接着させることができる。
また、基材に塗布されたアモルファス酸化チタンに紫外線を照射する紫外線照射工程によって、アモルファス酸化チタンを結晶化して光触媒活性を発現させることができる。
【００２４】
また、上記の目的を達成するために、本発明の塗布物は、基材と、該基材に塗布されたペルオキソ酸化チタンに紫外線が照射されて得られた塗布層とを備える。
【００２５】
ここで、基材に塗布されたペルオキソ酸化チタンに紫外線が照射されて得られた塗布層によって、基材に接着され結晶化して光触媒活性を発現した酸化チタン膜を備えることができる。
【発明の効果】
【００２６】
本発明に係る塗布物の製造方法は、意匠性が維持された、かつ、活性度に優れた光触媒を固着した塗布物を製造できる。
本発明に係る塗布物は、意匠性が維持された、かつ、活性度に優れた光触媒が固着したものである。
【図面の簡単な説明】
【００２７】
【図１】本発明を適用した第１の実施態様の塗布物の製造方法の塗布工程の一例を示す概略図（ａ）と、紫外線照射工程の一例を示す概略図（ｂ）である。
【図２】本発明を適用した第２の実施態様の塗布物の製造方法の塗布工程の一例を示す概略図（ａ）と、紫外線照射工程の一例を示す概略図（ｂ）と、製造された塗布物を示す概略図（ｃ）である。
【図３】図２に示すＡ−Ａ線に沿った、塗布物の概略断面図である。
【発明を実施するための形態】
【００２８】
本発明の塗布物の製造方法は、基材に、基材との接着性を有するアモルファス酸化チタンを塗布する塗布工程と、基材に塗布されたアモルファス酸化チタンに紫外線を照射する紫外線照射工程とを備える。
【００２９】
ここで、基材との接着性を有するアモルファス酸化チタンとして、ペルオキソ酸化チタンが好ましい。
すなわち、本発明の塗布物の製造方法は、基材にペルオキソ酸化チタンを塗布する塗布工程と、基材に塗布されたペルオキソ酸化チタンに紫外線を照射する紫外線照射工程とを備える。
【００３０】
また、塗布工程は、ペルオキソ酸化チタンなど、基材との接着性を有するアモルファス酸化チタンを基材に塗布できればどのような方法でもよい。
【００３１】
例えば、ペルオキソ酸化チタンなど、基材との接着性を有するアモルファス酸化チタンを含有する液体すなわち塗布液に基材を浸漬する方法が挙げられる。
または、ペルオキソ酸化チタンなど、基材との接着性を有するアモルファス酸化チタンを含有する塗布液をスプレーなどで基材に噴射する方法が挙げられる。
【００３２】
また、ペルオキソ酸化チタンを含有する塗布液としては、例えば、ペルオキソ酸化チタンと、無機粒子と、銅含有物と、アルコール物質と、非イオン性界面活性剤とを含み、残部が水である液体が挙げられる。
【００３３】
また、無機粒子の具体例としては、アルミナ粒子、シリカ粒子、ガラス粒子が挙げられる。
このような無機粒子は、得られる塗布物が超親水性に成りやすくするために塗布液に入れられる。
【００３４】
また、銅含有物の具体例としては、酸化銅が挙げられる。
このような銅含有物は、得られる塗布物の抗菌性と、アルカリ性の臭いを分解する能力とを高めるために塗布液に入れられる。
【００３５】
また、アルコール物質の具体例としては、イソプロパノールが挙げられる。
このようなアルコール物質や非イオン性界面活性剤は、撥水性の基材に塗布できるように、塗布液の塗れ性を高めるために塗布液に入れられる。
【００３６】
また、塗布液の粘度は、例えば３．０〜５．０ｍＰａ・ｓであるものとすることができる。
ここで、塗布液の粘度が３．０ｍＰａ・ｓ以上であれば、塗布膜の膜切れを抑制しやすくなる。また、塗布液の粘度が５．０ｍＰａ・ｓ以下であれば、塗りムラを抑制しやすくなる。
【００３７】
また、ペルオキソ酸化チタンに酸化チタン微粒子を混合した混合物を塗布することもできる。
このような混合物を塗布すれば、得られる塗布物の酸化チタン光触媒の表面積を増やすことができ、光触媒活性をより大きくすることができる。
【００３８】
ペルオキソ酸化チタンなどのアモルファス酸化チタンは、基材との接着性を有するので、このような塗布工程により、基材にペルオキソ酸化チタンなどのアモルファス酸化チタンを接着させることができる。
【００３９】
また、基材の材質は特に限定されないが、例えば、ステンレス、プラスチック、ガラスが挙げられる。
【００４０】
また、紫外線照射工程は、基材に塗布されたペルオキソ酸化チタンなどのアモルファス酸化チタンに紫外線を照射することができればどのような方法でもよい。
【００４１】
例えば、紫外線の波長が２５３．７ｎｍである殺菌ランプを用いて、基材に塗布されたペルオキソ酸化チタンなどのアモルファス酸化チタンに紫外線を照射する方法が挙げられる。
または、紫外線の波長が３６５ｎｍであるブラックライトを用いて、基材に塗布されたペルオキソ酸化チタンなどのアモルファス酸化チタンに紫外線を照射する方法が挙げられる。
なお、殺菌ランプの方がブラックライトよりも紫外線の波長が短いのでエネルギーが大きく、短時間で光触媒活性を発現させることができるので、好ましい。
【００４２】
ペルオキソ酸化チタンなどのアモルファス酸化チタンは紫外線を照射されると結晶化し、光触媒活性が発現するので、このような紫外線照射工程により、基材に接着したペルオキソ酸化チタンなどのアモルファス酸化チタンに光触媒活性を発現させることができる。
【００４３】
次に、本発明の実施の形態について図面を参照しながら説明し、本発明の理解に供する。
図１は、本発明を適用した第１の実施態様の塗布物の製造方法の塗布工程の一例を示す概略図（ａ）と、紫外線照射工程の一例を示す概略図（ｂ）である。
【００４４】
図１（ａ）に示すように、本発明の第１の実施態様の塗布物の製造方法の塗布工程は、ステンレス製のパイプ形基材３を、容器２に入れられた塗布液１に約１分間漬ける。
また、ステンレス製のパイプ形基材３は、すなわちステンレス製のパイプであり、本発明でいう基材の一例である。
【００４５】
ここで、塗布液１は、塗布液全量基準で、ペルオキソ酸化チタン０．０５質量％と、イソプロパノール５０質量％と、ポリオキシアルキレン基を有するシリコーン系界面活性剤０．０５質量％と、酸化銅０．０００５質量％とを含み、残部が精製水である。
【００４６】
また、ポリオキシアルキレン基を有するシリコーン系界面活性剤は、非イオン性界面活性剤の一例である。
また、塗布液１の粘度は４．０ｍＰａ・ｓである。
【００４７】
そして、ステンレス製のパイプ形基材３を塗布液１に約１〜２分間漬けた後、ステンレス製のパイプ形基材３を塗布液１から取り出して、約５〜１０分間、常温で放置して乾燥させる。
その後、余分な液を布などで拭き取る。
なお、図１（ｂ）では、塗布液が基材の表面に塗布されたことを明示するために塗布液を示している。
【００４８】
次に、図１（ｂ）に示すように、本発明の第１の実施態様の塗布物の製造方法の紫外線照射工程は、ステンレス製のパイプ形基材３に塗布されたペルオキソ酸化チタンに、殺菌ランプ４を用いて紫外線を３日間すなわち７２時間照射する。
【００４９】
このとき、紫外線出力は１３０Ｗ／ｍ３、紫外線波長は２５３．７ｎｍ、紫外線強度は１０００ｕＷ／ｃｍ２である。
【００５０】
また、本発明の第１の実施態様の塗布物の製造方法は、塗布液に基材全体を漬けるので、基材全面にペルオキソ酸化チタンを万遍なく、しかも短い時間で塗布することができる。
【００５１】
また、図２は、本発明を適用した第２の実施態様の塗布物の製造方法の塗布工程の一例を示す概略図（ａ）と、紫外線照射工程の一例を示す概略図（ｂ）と、製造された塗布物を示す概略図（ｃ）である。
また、図３は、図２に示すＡ−Ａ線に沿った、塗布物の概略断面図である。
【００５２】
図２（ａ）に示すように、本発明の第２の実施態様の塗布物の製造方法の塗布工程は、電気シェーバー刃形基材６に、スプレー５を用いて、塗布液１１を噴射する。
また、電気シェーバー刃形基材６は、すなわち電気シェーバーに使用される刃であり、本発明でいう基材の一例である。
【００５３】
ここで、塗布液１１は、ペルオキソ酸化チタン０．２５質量％と、イソプロパノール３０質量％と、ポリオキシアルキレン基を有するシリコーン系界面活性剤０．０５質量％と、酸化銅０．０００５質量％とを含み、残部が精製水である。
【００５４】
また、塗布液１１の粘度は４．０ｍＰａ・ｓである。
【００５５】
そして、電気シェーバー刃形基材６に塗布液１１を噴射した後、約５〜１０分間、常温で放置して乾燥させる。
なお、図２（ｂ）では、塗布液が基材の表面に塗布されたことを明示するために塗布液を示している。
【００５６】
次に、図２（ｂ）に示すように、本発明の第２の実施態様の塗布物の製造方法の紫外線照射工程は、電気シェーバー刃形基材６に塗布されたペルオキソ酸化チタンに、殺菌ランプ４を用いて紫外線を３日間すなわち７２時間照射する。
【００５７】
このとき、紫外線出力は１３０Ｗ／ｍ３、紫外線波長は２５３．７ｎｍ、紫外線強度は１０００ｕＷ／ｃｍ２である。
【００５８】
このようにして製造された電気シェーバー刃形塗布物７を図２（ｃ）に示す。
【００５９】
また、図３に示すように、電気シェーバー刃形塗布物７は、電気シェーバー刃形基材６の全表面に形成された塗布層８を備える。
ここで、塗布層８は、電気シェーバー刃形基材６に塗布されたペルオキソ酸化チタンに紫外線が照射されて得られたものである。
【００６０】
また、本発明の第２の実施態様の塗布物の製造方法は、スプレーを用いて塗布液を基材に噴射するので、基材の細かい箇所に部分的にペルオキソ酸化チタンを塗布できる。
【００６１】
また、第１の実施態様および第２の実施態様において、ペルオキソ酸化チタンを含む塗布液を基材に塗布しているが、必ずしも塗布液の形態でペルオキソ酸化チタンを基材に塗布しなくてもよい。
【００６２】
しかし、ペルオキソ酸化チタンを含む塗布液を塗布することによって、ペルオキソ酸化チタンの塗布が容易になるので好ましい。
【００６３】
また、必ずしも塗布液は、イソプロパノールや、ポリオキシアルキレン基を有するシリコーン系界面活性剤を含んでいなくてもよい。
【００６４】
しかし、塗布液が、イソプロパノールや、ポリオキシアルキレン基を有するシリコーン系界面活性剤を含んでいれば、塗布液の塗れ性を向上させて超撥水性の基材にもペルオキソ酸化チタンを塗布できるので好ましい。
【００６５】
また、必ずしも塗布液は、酸化銅を含んでいなくてもよい。
しかし、塗布液が酸化銅を含んでいれば、得られる塗布物の抗菌性と、アルカリ性の臭いを分解する能力とを高めることができるので好ましい。
【００６６】
また、必ずしも塗布液の粘度は、４．０ｍＰａ・ｓすなわち３．０〜５．０ｍＰａ・ｓの範囲内の値でなくてもよい。
【００６７】
しかし、塗布液の粘度が３．０〜５．０ｍＰａ・ｓであれば、塗布膜の膜切れを抑制しやすくなり、かつ、塗りムラを抑制しやすくなるので好ましい。
【００６８】
また、必ずしもペルオキソ酸化チタンを基材に塗布しなくてもよく、例えば、基材との接着性を有し、かつ、紫外線を照射されたときに結晶化して光触媒活性を発現するアモルファス酸化チタンを基材に塗布することもできる。
【００６９】
また、必ずしもステンレス製のパイプ形基材や電気シェーバー刃形基材に、ペルオキソ酸化チタンなど、基材との接着性を有し、かつ、紫外線を照射されたときに結晶化して光触媒活性を発現するアモルファス酸化チタンを塗布しなくてもよい。
【００７０】
例えば、基材として、つけまつ毛にペルオキソ酸化チタンなど、基材との接着性を有し、かつ、紫外線を照射されたときに結晶化して光触媒活性を発現するアモルファス酸化チタンを塗布することができる。
【００７１】
次に、実施例と比較例について説明する。
【００７２】
［実施例］
全量基準で、ペルオキソ酸化チタン０．２５質量％と、イソプロパノール３０質量％と、ポリオキシアルキレン基を有するシリコーン系界面活性剤０．０５質量％と、酸化銅０．００２５質量％とを含み、残部が精製水である塗布液を調製した。
また、塗布液の粘度は４．０ｍＰａ・ｓであった。
【００７３】
次に、調製した塗布液をスプレーに入れて、１４枚のステンレス鋼板にそれぞれ塗布液を噴射した。噴射後、約５分間、常温で放置してステンレス鋼板を乾燥させた。
また、塗布量は３０ｇ／ｍ２であった。
このようにして、ペルオキソ酸化チタンをステンレス鋼板に塗布して接着させた１４枚のステンレス鋼板を得た。
【００７４】
そして、得られた１４枚のステンレス鋼板の中で７枚のステンレス鋼板に塗布されたペルオキソ酸化チタンに、紫外線の波長が３６５ｎｍであるブラックライトを用いて、照射時間を変えて紫外線をそれぞれ照射した。
【００７５】
ここで、紫外線照射時間は、３０分間、１時間、２時間、５時間、１２時間、２４時間および４８時間とした。
【００７６】
また、その他の７枚のステンレス鋼板に塗布されたペルオキソ酸化チタンに、紫外線の波長が２５３．７ｎｍである殺菌ランプを用いて、照射時間を変えて紫外線をそれぞれ照射した。
【００７７】
ここで、紫外線照射時間は、３０分間、１時間、２時間、５時間、１２時間、２４時間および４８時間とした。
【００７８】
また、紫外線が照射されてステンレス鋼板の表面上に形成された塗布膜の膜厚は０．０２ｕｍであった。
【００７９】
［比較例］
実施例と同じように調製した塗布液をスプレーに入れて、３枚のステンレス鋼板にそれぞれ塗布液を噴射した。噴射後、約５分間、常温で放置してステンレス鋼板を乾燥させた。
また、塗布量は３０ｇ／ｍ２であった。
このようにして、ペルオキソ酸化チタンをステンレス鋼板に塗布して接着させた３枚のステンレス鋼板を得た。
【００８０】
そして、得られた３枚のステンレス鋼板の中で２枚のステンレス鋼板を電気炉内に入れて、加熱温度を変えてそれぞれ３０分間加熱した。
ここで、加熱温度は、２５０℃と３００℃とした。
【００８１】
また、加熱されてステンレス鋼板の表面上に形成された塗布膜の膜厚は０．０２ｕｍであった。
また、紫外線照射も加熱もされず、常温で乾燥してステンレス鋼板の表面上に形成された塗布膜の膜厚は０．０２ｕｍであった。
【００８２】
［塗布膜強度測定］
それぞれのステンレス鋼板の表面上に形成された塗布膜の強度を評価するために、鉛筆硬度測定試験を行なった。
すなわち、ＪＩＳ  Ｋ  ５４００に従い、鉛筆引っ掻き試験機を用いて、それぞれのステンレス鋼板の表面上に形成された塗布膜の鉛筆硬度を測定した。
【００８３】
ここで、各種硬度の鉛筆を塗布膜に対して４５°の角度に保ちつつ、鉛筆の上から１ｋｇの荷重をかけて、塗布膜を１ｃｍ引っ掻き、傷の有無を目視にて観察した。これを５回繰返し、５回とも傷が付かなかった鉛筆硬度のうち最も高い硬度を、その塗布膜の硬度とした。
結果を表１に示す。
【００８４】
［親水性測定］
それぞれのステンレス鋼板の表面上に形成された塗布膜の親水性を測定した。
すなわち、純水の液滴１ｕＬを塗布膜に滴下し、協和界面科学株式会社製の固液界面解析装置（製品名：Ｄｒｏｐ  Ｍａｓｔｅｒ  ５００）を用いて、１０００ｍ秒経過した後の塗布膜上の液滴の接触角を測定した。
ここで、接触角の計算は、θ／２法により算出した。親水性が高いと接触角は小さくなり、親水性が低いすなわち撥水性が高いと接触角は大きくなる。
結果を表１に示す。
【００８５】
［光触媒活性度測定］
それぞれのステンレス鋼板の表面上に形成された塗布膜の光触媒活性度を測定した。
すなわち、ＪＩＳ  Ｒ  １７０３−２に従い、塗布膜に、有機色素であるメチレンブルーを溶かした溶液を接触させ、分光光度計で初期の吸光度を測った。そして、一定時間、塗布膜に紫外線を照射し、吸光度の測定を繰り返した。
【００８６】
また、紫外線の照射は、ピーク波長が３５２ｎｍである東芝株式会社製の紫外線蛍光ランプ（製品名：ＦＬ２０ＳＢＬＢ―Ａ）を用いて行なった。
【００８７】
ここで、光触媒により塗布膜に接触した溶液の色素が分解されるので、溶液の濃度は徐々に下がって溶液は透明になり、吸光度は下がる。この濃度の経時変化から色素の分解速度を算出して得られた分解活性指数を、光触媒活性度とした。
結果を表１に示す。
【００８８】
［意匠性評価］
それぞれのステンレス鋼板の表面の状態を目視で観察した。
結果を表１に示す。
【００８９】
【表１】
2015024356.tif 000003
【００９０】
表１から明らかなように、電気炉でペルオキソ酸化チタンを加熱して得られた塗布膜を備えるステンレス鋼板は、高い光触媒活性度を有するものの、色調の変化が生じ、意匠性を損ねていた。
【００９１】
これに対して、本発明の方法のように加熱せずにペルオキソ酸化チタンに紫外線を照射して得られた塗布膜を備えるステンレス鋼板は、高い光触媒活性度を有し、かつ、色調の変化もなく意匠性が維持された。
【００９２】
さらに、電気炉でペルオキソ酸化チタンを加熱して得られた塗布膜を備えるステンレス鋼板よりも、本発明の方法のように加熱せずにペルオキソ酸化チタンに波長２５３．７ｎｍの紫外線を照射して得られた塗布膜を備えるステンレス鋼板の方が、親水性が高かった。
【００９３】
以上のように、本発明の塗布物の製造方法は、基材にペルオキソ酸化チタンを塗布する塗布工程を備えているので、基材にペルオキソ酸化チタンを接着させることができる。
また、本発明の塗布物の製造方法は、基材に塗布されたペルオキソ酸化チタンに紫外線を照射する紫外線照射工程を備えているので、ペルオキソ酸化チタンを結晶化して光触媒活性を発現させることができる。
【００９４】
従って、結晶化したペルオキソ酸化チタンは、しっかりと基材に固着し、加熱もしないので、本発明の塗布物の製造方法は、意匠性が維持された、かつ、活性度に優れた光触媒を固着した塗布物を製造できる。
また、このような本発明の塗布物の製造方法で製造される本発明の塗布物は、意匠性が維持された、かつ、活性度に優れた光触媒が固着したものである。
【符号の説明】
【００９５】
１    塗布液
２    容器
３    ステンレス製のパイプ形基材
４    殺菌ランプ
５    スプレー
６    電気シェーバー刃形基材
７    電気シェーバー刃形塗布物
８    塗布層
１１    塗布液
【図１】
2015024356.tif 000004
【図２】
2015024356.tif 000005
【図３】
2015024356.tif 000006